(57)【要約】【課題】  上吹きランスを介して酸素ガスを上吹きして溶銑の酸化精錬を行うに当たり、精錬中におけるスピッティングの発生を抑制する。【解決手段】  スロート部と、スロート部の下流側の末広がり部と、を有するとともに、末広がり部の壁面に少なくとも１個の制御用ガス供給孔１０を有し、スロート部及び末広がり部を介して吹錬用酸素ガスを噴射し、一方、前記制御用ガス供給孔を介して吹錬用酸素ガスとは独立して流量制御の可能な制御用ガスを供給し、それにより、スロート部及び末広がり部を介して噴射される吹錬用酸素ガスの噴流の方向を制御することが可能なガス噴射ノズル９を、その先端部の円周方向に３個以上具備する上吹きランス８を用いた転炉操業方法であって、吹錬用酸素ガスの供給流量と制御用ガスの供給流量との和に対する制御用ガスの供給流量の比率を吹錬中に周期的に変化させながら炉内の溶銑を吹錬する。【選択図】            図２
2010024499.tif 000002
【特許請求の範囲】
【請求項１】
スロート部と、該スロート部の下流側の末広がり部と、を有するとともに、前記末広がり部の壁面に少なくとも１個の制御用ガス供給孔を有し、前記スロート部及び末広がり部を介して吹錬用酸素ガスを噴射し、一方、前記制御用ガス供給孔を介して前記吹錬用酸素ガスとは独立して流量制御の可能な制御用ガスを供給し、それにより、前記スロート部及び末広がり部を介して噴射される吹錬用酸素ガスの噴流の方向を制御することが可能なガス噴射ノズルを、その先端部の円周方向に３個以上具備する上吹きランスを用いた転炉操業方法であって、前記吹錬用酸素ガスの供給流量と前記制御用ガスの供給流量との和に対する前記制御用ガスの供給流量の比率を吹錬中に周期的に変化させながら炉内の溶銑を吹錬することを特徴とする転炉操業方法。
【発明の詳細な説明】
【技術分野】
【０００１】
本発明は、転炉内の溶銑に上吹きランスから酸素ガスを吹き付けて、溶銑に対して酸化精錬を行う転炉操業方法に関し、詳しくは、精錬中に炉外に逸散するダストの発生及び転炉の炉口や側壁への地金の付着を抑制し、安定した転炉精錬を行うための操業方法に関するものである。
【背景技術】
【０００２】
上吹き転炉或いは上底吹き転炉では、上吹きランスから高速噴流の酸素ガスを溶銑表面に吹き付けて精錬を実施している。酸素ガスが吹き付けられた溶銑表面の部位には、酸素ガスの圧力による凹み（「キャビティ」と称す）が形成される。このキャビティは「火点」とも呼ばれている。また、高速噴流の酸素ガスの吹き付けにより、溶銑の表面から溶銑及び溶融スラグの液滴が飛散する現象、所謂、スピッティングが発生し、飛散した溶銑及びスラグの一部は、転炉の炉口や炉内側壁に地金として付着し、一部は、ダストとして炉外へ逸脱する。
【０００３】
付着した地金は操業を続けるにつれて成長し、その大きさが或る限度以上になると、溶銑及びスクラップの炉内への装入の障害になるばかりでなく、吹錬中に地金が浴内へ落下したり或いは溶融流下したりすることで、浴の成分組成や温度の変動を来たし、操業に大きな支障をもたらす。このような付着地金は適切に除去しないと、その付着地金の下側の耐火物まで損傷する危険性もある。ダストは回収されて鉄源として再使用されるが、回収工程において酸化してしまうことにより再度の還元剤が必要となり効率的ではない上に、ダストを回収するための費用を必要とする。
【０００４】
そこで、スピッティングの発生を軽減するための改善が、上吹きランスに対して精力的に行われてきた。上吹きランスの具体的な改善方法としては、ガス噴射ノズルの多孔化、ガス噴射ノズルの大径化、ガス噴射ノズルの傾斜角度の拡大化といった内容が代表的である。このうちのガス噴射ノズルの傾斜角度を拡大する技術の１つとして、特許文献１には、傾斜角度の異なる２種類のガス噴射ノズルを円周方向に交互に配置し、これらの各ノズルから噴射されるガスジェットによって形成される浴面キャビティの幾何学的な重なり面積率を３０％以下とし、スピッティングを低減する技術が開示されている。
【０００５】
しかしながら、これらの改善方法には限界がある。即ち、現在一般的に使用されている上吹きランスのノズル孔数は、４孔から８孔程度であり、これ以上に孔数を増加させても、更なるスピッティングの抑制効果は期待できないといわれている。これは、孔数の増加に伴い、隣り合うノズル孔同士の間隔が狭くなるため、各ノズル孔から噴出した酸素ガス噴流が浴面に到達する前に集合・合体し、あたかも１つのノズル孔から噴出した噴流のような挙動を示すことによる。
【０００６】
ノズル孔の大径化については、スピッティングが明らかに低減する範囲までノズル孔を拡大すると、酸素ガス噴流が弱くなりすぎ（「ソフトブロー」という）、脱炭反応効率が低下するという別の問題を生ずる。
【０００７】
また、ノズル傾斜角度の拡大化については、操業時のランス先端から溶銑浴面までの距離（以下、「ランス高さ」とも称す）を適切に設定する必要があることから、自ずと限界がある。例えば、ノズル傾斜角度の大きい上吹きランスを用いた操業では、ランス高さが小さい条件では問題ないが、ランス高さが大きい条件では、酸素ガス噴流と炉壁耐火物とが近接することになり、炉壁耐火物の損耗増加を招く恐れがある。前述した特許文献１の技術は、こうした問題を解決するために開発されたが、特に酸素ガス供給量を増加させて吹錬時間の短縮を図ろうとした場合には、スピッティングの発生、つまり地金付着やダスト発生を抑制するまでには至っていない。
【特許文献１】特開平６−５７３２０号公報
【発明の開示】
【発明が解決しようとする課題】
【０００８】
上述したように、従来の技術では、上吹きランスや操業方法の改善によってスピッティングの発生を完全に防止することは困難であり、地金付着やダスト発生を余儀なくされ、更なる技術開発が切望されていた。
【０００９】
本発明はこのような事情に鑑みてなされたもので、その目的とするところは、転炉内の溶銑に上吹きランスを介して酸素ガスを上吹きして溶銑の酸化精錬を行うに当たり、精錬中におけるスピッティングの発生を抑制し、それにより、炉外に逸散するダストや転炉炉口への付着地金などに起因したトラブルや、これを防ぐための処置に伴う生産性の低下を回避しつつ、しかも冶金特性の悪化や炉内側耐火物を損傷させることもない転炉操業方法を提供することである。
【課題を解決するための手段】
【００１０】
上記課題を解決するための本発明に係る転炉操業方法は、スロート部と、該スロート部の下流側の末広がり部と、を有するとともに、前記末広がり部の壁面に少なくとも１個の制御用ガス供給孔を有し、前記スロート部及び末広がり部を介して吹錬用酸素ガスを噴射し、一方、前記制御用ガス供給孔を介して前記吹錬用酸素ガスとは独立して流量制御の可能な制御用ガスを供給し、それにより、前記スロート部及び末広がり部を介して噴射される吹錬用酸素ガスの噴流の方向を制御することが可能なガス噴射ノズルを、その先端部の円周方向に３個以上具備する上吹きランスを用いた転炉操業方法であって、前記吹錬用酸素ガスの供給流量と前記制御用ガスの供給流量との和に対する前記制御用ガスの供給流量の比率を吹錬中に周期的に変化させながら炉内の溶銑を吹錬することを特徴とするものである。
【発明の効果】
【００１１】
本発明によれば、制御用ガス供給孔を介して供給する制御用ガスにより、吹錬中、ガス噴射ノズルの傾斜角度を周期的に変化させ、上吹き酸素ガスの溶湯浴への衝突位置を変更するので、炉内の溶湯浴に定在波的振動が形成されず、それにより、スピッティングの発生が減少し、その結果、付着地金やダストに起因する操業トラブルや、これを防ぐための処置に伴う生産性の低下が回避できる。しかも、冶金特性の悪化を伴わず、且つ炉口や炉壁の耐火物を損傷させることもなく、安定した操業が継続でき、大幅な生産性の向上が実現される。
【発明を実施するための最良の形態】
【００１２】
以下、本発明を具体的に説明する。先ず、本発明に至った経緯について説明する。
【００１３】
転炉での吹錬において、上吹きランスからの酸素ガス噴流によるスピッティングの発生、及び、転炉の炉口や側壁への地金付着量及び付着位置は、ランス高さやガス噴射ノズルの傾斜角度が大きな影響を及ぼすことが知られている。また、同時に、これらランス高さや噴射ノズルの傾斜角度は、脱炭反応効率に代表される冶金特性は勿論のこと、炉内耐火物の損耗状況にも大きな影響を及ぼすことが知られている。従って、ランス高さやガス噴射ノズルの傾斜角度は上記の影響を総合的に考慮して経験的に決定されている。
【００１４】
一般的には、酸素ガス流量を一定とした場合には、ランス高さ或いはガス噴射ノズルの傾斜角度を大きくすると、酸素ガス噴流の浴面に到達するまでの流速の減衰が大きくなり、所謂、ソフトブローの条件となり、スピッティングの発生は減少する。また、ランス高さ或いはガス噴射ノズルの傾斜角度を一定としても酸素ガス流量を減少すれば、ソフトブローの条件となり、スピッティングは減少する。但し、冶金特性から見ると、ソフトブローの条件では脱炭反応に対して相対的に鉄の酸化に消費される酸素量が増加する。吹錬中、溶銑の炭素濃度に応じて酸素ガス供給量を変更する操業が一般的に行われており、この酸素ガス供給量の変更に合わせてランス高さを変更する操業が行われている。具体的には、酸素ガス供給量の多い吹錬の初期にはランス高さを大きくして、投入した造滓剤の滓化を促進させる程度に鉄の酸化を抑制する。一方、酸素ガス供給量が低下する吹錬末期には、脱炭反応速度が溶湯中炭素の物質移動律速となるために、浴の攪拌を強化して脱炭反応を促進させることを狙って、ランス高さを小さくすることが一般的である。
【００１５】
例えば、スピッティングの発生を減少させるために、ガス噴射ノズルの傾斜角度を大きくした上吹きランスを用いて、上述したように吹錬の時期に応じてランス高さを変更する操業を考える。吹錬の初期には、ランス高さを大きくするので、過度のソフトブローとなる可能性があり、結果として、造滓剤の滓化が進み過ぎてスロッピングを起こしたり、炉内耐火物を損耗させたりする原因となる。尚、スロッピングとは、転炉内のスラグが泡立ち（「フォーミング」という）、操業中に転炉炉口から溢れる現象である。
【００１６】
一方、上記とは逆に、ガス噴射ノズルの傾斜角度を小さくした上吹きランスを用いて、上述したように吹錬の時期に応じてランス高さを変更する操業を考えると、特にランス高さを小さくする吹錬の末期には、過度のハードブローとなり、スピッティングの発生が増加するばかりか、酸素ガスが衝突して形成されるキャビティの面積、つまり反応面積が小さくなり、ランス高さを小さくして吹錬するにも拘わらず、脱炭反応効率が向上しない場合も生ずる。
【００１７】
このように、スピッティングの発生を減少させると同時に、冶金特性の向上や耐火物損耗の防止などの要因をも満足させるためには、相反する操作が必要になり、従来の観点からの技術開発のみで対応することは、自ずと限界があった。
【００１８】
本発明者らは、転炉吹錬におけるスピッティングの発生原因について鋭意研究を重ねた結果、スピッティングの発生機構に関して以下の知見を得た。即ち、従来考えられていたスピッティングの主要な発生機構は、「上吹きランスから吹き付けられた酸素ガスが溶湯浴面上で衝突・反転する際に、溶湯浴表面に剪断流れを形成し、この流れによって溶湯の一部が切り離され液滴が発生する」というものであるのに対し、これに加えて、更に、「上吹きランスから溶湯に酸素ガスを吹き付けることにより、溶湯浴に定在波的振動が発生し、この振動によって発生する波浪から溶湯の一部が切り離され、液滴が発生する」という機構も大きな因子の１つであることを見出した。尚、転炉での溶銑の脱炭精錬では、吹錬の進行によって溶銑は脱炭されて溶鋼となるが、スピッティングは溶銑及び溶鋼双方で起こる現象であり、従って、本発明では溶銑及び溶鋼をまとめて溶湯と称している。
【００１９】
従って、この定在波的振動の発生を抑制するような上吹き条件を付与することが可能になれば、スピッティングの発生を大幅に低減できることが期待される。
【００２０】
ところで、本発明者らは、特開２００７−７７４８９号公報において、流体素子の応用によりガス噴射ノズルの傾斜角度を実質的に変化させる方法を開示している。即ち、入口部にスロート部を有し、且つ前記スロート部の下流側に末広がり部を有する、所謂ラバールノズル型のガス噴射ノズルにおいて、末広がり部の壁面に制御用ガス供給孔を配置し、この制御用ガス供給孔に供給する制御用ガスの流量を変化させることにより、前記ガス噴射ノズルから噴出される噴流の噴出方向を自在に変更するという技術である。
【００２１】
本発明者らは、この構成のガス噴射ノズルを用い、吹錬中に制御用ガスの流量を調整することで、ガス噴射ノズルの傾斜角度を実質的に変化させること、つまり、上吹き酸素ガス噴流の溶湯浴面への衝突位置を変更することが可能であり、しかも、この衝突位置の変更周期を溶湯浴の定在波的振動を解消するように設定することにより、スピッティングの発生を減少させた操業が実現可能になるとの知見を得た。
【００２２】
本発明は、上記知見に基づきなされたものであり、ラバールノズル形式のガス噴射ノズルの末広がり部に制御用ガス供給孔を配置し、この制御用ガス供給孔から供給する制御用ガスを周期的に変更し、それにより、吹錬中、ガス噴射ノズルから噴出される酸素ガス噴流の方向を周期的に変更させて溶湯浴での定在波的振動の発生を抑制し、かくしてスピッティングの発生を減少させることを特徴とする。
【００２３】
以下、本発明の好ましい形態例について、図面を参照して説明する。図１は、本発明を実施するために用いる転炉設備の一例の概略図である。
【００２４】
図１において、外殻を鉄皮３とし、その内側を耐火物４とする転炉本体２に対して、上吹きランス８が、炉口５を介して転炉本体２の内部に挿入可能に構成されている。上吹きランス８は、その下端部から吹錬用の酸素ガスを供給するための装置である。また、転炉本体２には、側壁上部に出湯口６が設けられ、底部に複数の底吹き羽口７が設置されている。出湯口６は、酸素吹錬により得られた溶鋼や脱燐処理された溶銑を出湯するための排出孔であり、底吹き羽口７は、溶銑１１にＡｒガス、窒素ガスなどの攪拌用ガスを吹き込むための装置である。このようにして転炉設備１が構成されている。尚、図中、符号１２はスラグ、１３は炉口付着地金、１４は側壁付着地金である。
【００２５】
本発明で使用する吹錬用の上吹きランス８を、図面に基づき詳細に説明する。図２は、図１に示す上吹きランス８の拡大図である。図２に示すように、上吹きランス８は、円筒状のランス本体８ａと、このランス本体８ａの下端に溶接などにより接続されたランスチップ８ｂとで構成されており、ランス本体８ａは、外管１８、仕切管１７、内管１６、最内管１５からなる同心円状の４種の鋼管、即ち四重管で構成され、先端部の銅製のランスチップ８ｂには、鉛直斜め下向き方向を向いた複数個のガス噴射ノズル９が設置されている。それぞれの吹錬用酸素ガス噴射ノズル９の中心線は、鉛直方向に対して角度θだけ傾斜しており、この鉛直方向に対する角度θをガス噴射ノズル９の傾斜角度と称している。
【００２６】
このガス噴射ノズル９の拡大図を図３に示す。図３に示すように、ガス噴射ノズル９は、その断面が縮小する部分と拡大する部分の２つの円錐体で構成された、所謂ラバールノズル形式のノズルであり、縮小部分は絞り部１９、拡大部分は末広がり部２１、絞り部１９から末広がり部２１に遷移する部位である、最も狭くなった部位はスロート２０と呼ばれている。ランス本体８ａの内部を通ってきた酸素ガスは、絞り部１９、スロート２０、末広がり部２１を順に通って、ガス噴射ノズル９の先端から噴射される。噴射されたガスは、その流量により亜音速から超音速のジェットとなる。図３中のＤｔはスロート径、Ｄｅは出口径であり、末広がり部２１の広がり角度θoは通常１０度以下である。
【００２７】
尚、図３に示すラバールノズル形状のガス噴射ノズル９では、絞り部１９及び末広がり部２１が円錐体であるが、ラバールノズルとしては絞り部１９及び末広がり部２１は円錐体である必要はなく、内径が曲線的に変化する曲面で構成してもよく、また、絞り部１９はスロート２０と同一の内径であるストレート状の円筒形としてもよい。絞り部１９及び末広がり部２１を、内径が曲線的に変化する曲面で構成する場合には、ラバールノズルとして理想的な流速分布が得られるが、ノズルの加工が極めて困難であり、一方、絞り部１９をストレート状の円筒形とした場合には、理想的な流速分布とは若干解離するが、転炉吹錬での使用には全く問題とならず、且つ、ノズルの加工が極めて容易となる。本発明ではこれら全ての末広がりのノズルをラバールノズルと称する。
【００２８】
この構成のガス噴射ノズル９には、その末広がり部２１の壁面に、図２に示すように、少なくとも１個の制御用ガス供給孔１０が設けられている。制御用ガス供給孔１０からは、当該ガス噴射ノズル９から噴射される噴流の方向及び／または流速を制御するための制御用ガスが噴射される。この制御用ガスとしては、窒素ガスであろうと、空気であろうと、またＡｒガスであろうと、どのような種類のガスであっても使用可能であるが、制御用ガスは、最終的にはガス噴射ノズル９で吹錬用酸素ガスと混合されて噴射されることから、酸素ガスを使用すれば精錬にも利用できるので望ましい。以下、制御用ガスとして酸素ガスを使用した例で説明する。
【００２９】
外管１８と仕切管１７との間隙、及び、仕切管１７と内管１６との間隙は、上吹きランス８を冷却するための冷却水の流路となっており、上吹きランス８の上部に設けられた給水継手（図示せず）から供給された冷却水は、仕切管１７と内管１６との間隙を通ってランスチップ８ｂの部位まで至り、ランスチップ８ｂの部位で反転して外管１８と仕切管１７との間隙を通って上吹きランス８の上部に設けられた排水継手（図示せず）から排出される。この場合に給排水の径路を逆としてもよい。
【００３０】
内管１６と最内管１５との間隙は、ガス噴射ノズル９への酸素ガスの供給流路となっており、上吹きランス８の上端部から内管１６と最内管１５との間隙に供給された酸素ガスは、内管１６と最内管１５との間隙を通り、ガス噴射ノズル９から転炉本体内に噴出される。
【００３１】
また、最内管１５の内部は、制御用ガス供給孔１０への制御用ガス（ここでは酸素ガス）の供給流路となっており、上吹きランス８の上端部から最内管１５の内部に供給された制御用ガスとしての酸素ガス（以下、「制御用酸素ガス」と記す）は、最内管１５の内部を通り、制御用ガス供給孔１０から噴射される。このように、制御用酸素ガスの供給経路を、吹錬用酸素ガスの供給経路から独立させて制御できるようにしてある。
【００３２】
制御用ガス供給孔１０は、ガス噴射ノズル９から噴射される噴流の方向及び／または流速を制御するための装置であり、制御用ガス供給孔１０からの噴射方向が、図２に示すように、上吹きランス８の中心から外面側に向いている場合には、吹錬用酸素ガスの流量に対する制御用酸素ガスの流量を増加させると、ガス噴射ノズル９から噴射される噴流は、より一層、上吹きランス８の外周側へ偏向し、ガス噴射ノズル９の傾斜角度を増加させた場合（水平方向に近くする）と同じ効果を発現する。逆に、吹錬用酸素ガスの流量に対する制御用酸素ガスの流量を減少させると、ガス噴射ノズル９から噴射される噴流は偏向しにくくなり、ガス噴射ノズル９の傾斜角度を減少させた場合（鉛直下向きに近くする）と同じ効果を発現する。
【００３３】
更に、本発明で使用する吹錬用の上吹きランス８の別の形態例について、図面に基づき説明する。図４は、本発明で使用する上吹きランスの、図２とは別の形態例の拡大図である。ここでは、上記で説明した上吹きランス８と区別するために、別の形態例の吹錬用の上吹きランスを、「上吹きランス８Ａ」と表示している。尚、上吹きランス８Ａは上吹きランス８と類似しており、重複することもあるが説明する。
【００３４】
図４に示すように、上吹きランス８Ａは、円筒状のランス本体８ｃと、このランス本体８ｃの下端に溶接などにより接続されたランスチップ８ｄとで構成されており、ランス本体８ｃは、外管１８、仕切管１７ａ、仕切管１７ｂ、内管１６からなる同心円状の４種の鋼管、即ち四重管で構成され、先端部の銅製のランスチップ８ｄには、鉛直斜め下向き方向を向いた複数個のガス噴射ノズル９が設置されている。このガス噴射ノズル９は、前述した図３に示すラバール形状のノズルであり、それぞれのガス噴射ノズル９の中心線は、図２に示すガス噴射ノズル９と同様に鉛直方向に対して傾斜している。
【００３５】
また、ガス噴射ノズル９には、その末広がり部２１の壁面に、少なくとも１個の制御用ガス供給孔１０が設けられている。制御用ガス供給孔１０からは、当該ガス噴射ノズル９から噴射される噴流の方向及び／または流速を制御するための制御用ガスが噴射される。この制御用ガスの種類としては、図２の場合と同様に、窒素ガスであろうと、空気であろうと、またＡｒガスであろうと、どのような種類のガスであっても使用可能であるが、制御用ガスは、最終的にはガス噴射ノズル９で吹錬用酸素ガスと混合され、噴射されることから、酸素ガスを使用すれば精錬にも利用できるので望ましい。以下、制御用ガスとして酸素ガスを使用した例で説明する。
【００３６】
外管１８と仕切管１７ａとの間隙、及び、仕切管１７ｂと内管１６との間隙は、上吹きランス８Ａを冷却するための冷却水の流路となっており、上吹きランス８Ａの上部に設けられた給水継手（図示せず）から供給された冷却水は、仕切管１７ｂと内管１６との間隙を通ってランスチップ８ｄの部位まで至り、ランスチップ８ｄの部位で反転して外管１８と仕切管１７ａとの間隙を通って上吹きランス８Ａの上部に設けられた排水継手（図示せず）から排出される。この場合に給排水の径路を逆としてもよい。
【００３７】
内管１６の内部は、ガス噴射ノズル９への酸素ガスの供給流路となっており、上吹きランス８Ａの上端部から内管１６の内部に供給された酸素ガスは、ガス噴射ノズル９から転炉本体内に噴射される。また、仕切管１７ａと仕切管１７ｂとの間隙は、制御用ガス供給孔１０への制御用酸素ガスの供給流路となっており、上吹きランス８Ａの上端部から仕切管１７ａと仕切管１７ｂとの間隙に供給された制御用酸素ガスは、制御用ガス供給孔１０から噴射される。このように、制御用酸素ガスの供給経路を、吹錬用酸素ガスの供給経路から独立させて制御できるようにしてある。
【００３８】
制御用ガス供給孔１０は、ガス噴射ノズル９から噴射される噴流の方向及び／または流速を制御するための装置であり、図４に示すように、制御用ガス供給孔１０からの噴射方向が、上吹きランス８Ａの外面側から中心側に向いている場合には、吹錬用酸素ガスの流量に対する制御用酸素ガスの流量を増加させると、ガス噴射ノズル９から噴射される噴流は、より一層、上吹きランス８Ａの中心軸側へ偏向し、ガス噴射ノズル９の傾斜角度を減少させた場合（鉛直下向きに近くする）と同じ効果を発現する。逆に、吹錬用酸素ガスの流量に対する制御用酸素ガスの流量を減少させると、ガス噴射ノズル９から噴射される噴流は偏向しにくくなり、ガス噴射ノズル９の傾斜角度を増加させた場合（水平方向に近くする）と同じ効果を発現する。
【００３９】
上記２種類の上吹きランス８及び上吹きランス８Ａを用いた操業の形態について、以下、その概要を説明する。
【００４０】
上記の上吹きランス８或いは上吹きランス８Ａには、傾斜角度をθ（°）とするガス噴射ノズル９が、各ガス噴射ノズル９の中心を結ぶ円の直径をＤNPC（ｍｍ）としてランスチップ８ｂ或いはランスチップ８ｄに３個以上配置されており、この上吹きランス８或いは上吹きランス８Ａを用い、ランス高さをＨ（ｍｍ）として溶銑１１を吹錬する場合を想定する。ここで、各ガス噴射ノズル９から噴出する噴流によって溶銑１１の浴面に形成されるキャビティの中心位置を結ぶ円の直径をＤCPC（ｍｍ）とし、また、制御用ガス供給孔１０から供給する制御用酸素ガスによって、ガス噴射ノズル９から噴射される噴流は角度α（°）だけ傾斜角度から偏向するものとすると、前記キャビティの中心位置を結ぶ円の直径（ＤCPC）は、幾何学的関係から下記の（１）式で表される。
ＤCPC=2×H×tan(θ+α)+ＤNPC …(1)
尚、使用する上吹きランス８或いは上吹きランス８Ａにおいて、予め、相似形状の模型を利用した実験などにより、制御用ガス供給孔１０から供給する制御用酸素ガスの流量を変化させたときの角度（α）がどの程度になるかを把握しておくものとする。即ち、吹錬用酸素ガスの流量及び制御用酸素ガスの流量を種々変更し、そのときの酸素ガス噴流の噴流方向を調査し、角度（α）に及ぼす影響を定量化しておく必要がある。
【００４１】
図５は、模型実験によって得られた、「制御用酸素ガス流量／（制御用酸素ガス流量＋吹錬用酸素ガス流量）」と角度（α）との関係を模式的に示す図である。図５に示すように、総ガス流量に対する制御用酸素ガス流量の比が定まれば角度（α）が決まるので、それぞれの吹錬条件において、上記（１）式によってキャビティの中心位置を定めることができる。
【００４２】
一般的に、溶銑１１の炭素濃度が低下する吹錬の後半或いは末期には、上吹きランスから供給する酸素ガス流量を減少するパターンが採られる。本発明においては、制御用ガスとして酸素ガスを使用した場合、吹錬用酸素ガス流量と制御用酸素ガス流量との和（総酸素流量）が、一般的な吹錬における上吹き酸素流量に相当する。本発明においても、この総酸素流量を一般的な吹錬の場合と同様に、吹錬の進行に伴って減少するパターンを採用し、吹錬の各段階における総酸素流量の設定値は一般的な吹錬での上吹き酸素流量と同一とする。
【００４３】
但し、本発明では、総酸素流量の設定値を吹錬の各段階に対して設定された値に固定した上で、総酸素流量に対する制御用酸素ガス流量の比率が予め決められた範囲で周期的に変化するように、吹錬用酸素ガス流量及び制御用酸素ガス流量を同時に変化させる。
【００４４】
即ち、図２に示す上吹きランス８を使用したときには、総酸素流量に対する制御用酸素ガス流量の比率を増加させると、ガス噴射ノズル９から噴射される噴流は、より一層、上吹きランス８の外周側へ偏向し、一方、総酸素流量に対する制御用酸素ガス流量の比率を減少させると、ガス噴射ノズル９から噴射される噴流は、上吹きランス８の中心側へ偏向する。この操作を周期的に繰り返すことで、噴流の溶湯浴への衝突位置が周期的に変化し、結果として、溶湯浴の定在波的振動を解消するような浴の流動パターンが形成される。尚、上吹きランス８の場合、（１）式中の角度（α）は正であり且つ角度（α）は制御用酸素ガス流量の増加に伴って増大する。
【００４５】
一方、図４に示す上吹きランス８Ａを使用したときには、総酸素流量に対する制御用酸素ガス流量の比率を増加させると、ガス噴射ノズル９から噴射される噴流は、より一層、上吹きランス８Ａの中心側へ偏向し、一方、総酸素流量に対する制御用酸素ガス流量の比率を減少させると、ガス噴射ノズル９から噴射される噴流は、上吹きランス８Ａの外周側へ偏向する。この操作を周期的に繰り返すことで、噴流の溶湯浴への衝突位置が周期的に変化し、結果として、溶湯浴の定在波的振動を解消するような浴の流動パターンが形成される。尚、上吹きランス８Ａの場合、（１）式中の角度（α）は負であり且つ角度（α）の絶対値は制御用酸素ガス流量の増加に伴って増大する。
【００４６】
制御用酸素ガス流量の総酸素流量に対する比率を変動させる周期は、転炉内溶湯の固有振動周期の整数倍、或いは、整数分の１の値を避けるように設定する。転炉内溶湯の固有振動周期の値は、転炉の大きさや浴深さ、及び底吹き条件などにより異なり、一概に設定できないので、モデル実験や数値解析、更には、実炉の振動調査により求めるものとする。また、吹錬用酸素ガス及び制御用酸素ガスの流量を周期的に変化させる操作は、一般的には遠隔操作の自動流量調節弁で行うことになり、流量調節弁及び流体の応答性能を考慮すると、上記比率の変動周期としては、０．１Ｈｚ〜１０Ｈｚの範囲が現実的である。但し、この範囲のうちから、転炉内溶湯の固有振動周期の整数倍或いは整数分の１の値を避けて設定する。
【００４７】
以上説明したように、本発明によれば、制御用ガス供給孔１０を介して供給する制御用ガスにより、吹錬中、ガス噴射ノズル９の傾斜角度を周期的に変化させ、上吹き酸素ガスの溶湯浴への衝突位置を変更するので、炉内の溶湯浴に定在波的振動が形成されず、それにより、スピッティングの発生が減少し、その結果、付着地金やダストに起因する操業トラブルや、これを防ぐための処置に伴う生産性の低下が回避できる。
【実施例１】
【００４８】
本発明を実施例により更に詳細に説明する。試験方法は、３００トン転炉に溶銑３１０トン及びスクラップ１０トン、並びに造滓剤を所定量装入し、図２に示す上吹きランスを用いて脱炭精錬した（本発明例）。上吹きランスには、傾斜角度を１４°、各ガス噴射ノズルの中心を結ぶ円の直径（ＤNPC）を２５０ｍｍとする６孔のガス噴射ノズルが設置されている。用いた転炉設備は図１に示したものに準ずる。
【００４９】
上吹きランスからの総酸素ガス流量は４５０００〜６００００Nm3/hrであり、このうちの０〜４％を制御用酸素ガスとして制御用ガス供給孔から周期的に変化させながら供給した。尚、事前に実施した模型実験から、今回用いた上吹きランスにおいては、総酸素ガス流量に対する制御用酸素ガス流量の比率が５％以下の範囲では、総酸素ガス流量に対する制御用酸素ガス流量の比率１％あたり＋１°の割合で、角度（α）が大きくなることが確認されている。つまり、総酸素ガス流量が６００００Nm3/hrで、制御用酸素ガス流量が６００Nm3/hrの場合には、角度（α）は＋１°であり、同様に、総酸素ガス流量が６００００Nm3/hrで、制御用酸素ガス流量が２４００Nm3/hrの場合には、角度（α）は＋４°である。また、総酸素流量に対する制御用酸素ガス流量の変動周期は０．７Ｈｚとした。ランス高さは、吹錬開始直後の２．８ｍから吹錬終了の２．０ｍまで、吹錬の進行に伴って減少させた。
【００５０】
一方、比較のために、制御用酸素ガスを供給しない従来の上吹きランスを使用した試験も実施した（比較例）。比較例で使用した上吹きランスは、傾斜角度を１４°、各ガス噴射ノズルの中心を結ぶ円の直径（ＤNPC）を２５０ｍｍとする６孔のガス噴射ノズルが設置された上吹きランスであり、制御用ガス供給孔が設置されていないことが異なるが、その他の形状は、本発明例で使用した上吹きランスと同一である。比較例における酸素ガス供給速度及びランス高さは本発明例と同一とした。このようにして実施した試験操業の結果を表１に示す。表１では、比較例を基準として表示している。
【００５１】
【表１】
2010024499.tif 000003
【００５２】
比較例を基準とした場合、本発明例では、冶金特性や炉内耐火物への悪影響はなく、且つ、スピッティングが軽減されてダスト発生量及び炉口付着地金を減少させることができた。尚、スラグ中のT.Feとは、スラグ中の全ての鉄酸化物の鉄分の合計値である。
【００５３】
このように、本発明を適用することにより、転炉の生産性を阻害することなく、炉口及び炉内側壁耐火物の損傷を抑制しつつ、ダスト発生量及び地金付着を効率的に抑制できることが確認された。
【図面の簡単な説明】
【００５４】
【図１】本発明を実施するために用いる転炉設備の一例の概略図である。
【図２】図１に示す上吹きランスの拡大図である。
【図３】図２に示すガス噴射ノズルの拡大図である。
【図４】図１に示す上吹きランスの別の形態例の拡大図である。
【図５】制御用酸素ガス流量／（制御用酸素ガス流量＋吹錬用酸素ガス流量）と角度（α）との関係を模式的に示す図である。
【符号の説明】
【００５５】
１  転炉設備
２  転炉本体
３  鉄皮
４  耐火物
５  炉口
６  出湯口
７  底吹き羽口
８  上吹きランス
８Ａ  上吹きランス
９  ガス噴射ノズル
１０  制御用ガス供給孔
１１  溶銑
１２  スラグ
１３  炉口付着地金
１４  側壁付着地金
１５  最内管
１６  内管
１７  仕切管
１８  外管
１９  絞り部
２０  スロート
２１  末広がり部
【図１】
2010024499.tif 000004
【図２】
2010024499.tif 000005
【図３】
2010024499.tif 000006
【図４】
2010024499.tif 000007
【図５】
2010024499.tif 000008